(57)【要約】【課題】リワーク性に優れた接着シートを形成する接着剤組成物の提供。【解決手段】アクリル系ポリマーと、酸及び／又は塩基を、エネルギーの付与によって発生させる化合物と、を含み、アクリル系ポリマーは、構造中に化学式（１）にて示されるジオキソラン環構造および化学式（２）にて示されるジチオラン環構造から選択される化学構造を少なくとも一つ含む、ことを特徴とする接着剤組成物。（但し、化学式（１）、（２）中における、Ｒ１、Ｒ２はそれぞれ独立して、水素原子、直鎖、分岐鎖もしくは環状の炭素数１〜１２のアルキル基またはアリール基であり、Ｒ１、Ｒ２とは結合して環を形成していてもよい。）2015074779.tif 000029【選択図】なし【特許請求の範囲】
【請求項１】
アクリル系ポリマーと、
酸及び／又は塩基を、エネルギーの付与によって発生させる化合物と、を含み、
前記アクリル系ポリマーは、構造中に下記化学式（１）にて示されるジオキソラン環構造および下記化学式（２）にて示されるジチオラン環構造から選択される化学構造を少なくとも一つ含む、
ことを特徴とする接着剤組成物。
【化１】
2015074779.tif 000021
（但し、化学式（１）、（２）中における、Ｒ１、Ｒ２はそれぞれ独立して、水素原子、直鎖、分岐鎖もしくは環状の炭素数１〜１２のアルキル基またはアリール基であり、Ｒ１、Ｒ２とは結合して環を形成していてもよい。）
【請求項２】
前記アクリル系ポリマーは、構造中に前記化学式（１）にて示されるジオキソラン環構造および前記化学式（２）にて示されるジチオラン環構造から選択される化学構造を少なくとも一つ含む（メタ）アクリル酸エステル誘導体を、該アクリル系ポリマーを形成するモノマーとして含む、
ことを特徴とする請求項１に記載の接着剤組成物。
【請求項３】
前記アクリル系ポリマーは、前記（メタ）アクリル酸エステル誘導体を、該アクリル系ポリマーを形成するモノマーとして５ｗｔ％以上含む、
ことを特徴とする請求項２に記載の接着剤組成物。
【請求項４】
前記化合物は、熱又は光の照射によって、酸及び／又は塩基を発生させる、
ことを特徴とする請求項１乃至３いずれか一項に記載の接着剤組成物。
【請求項５】
前記化合物は、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択されるアニオン種と、下記化学式（３）にて示されるアミン、下記化学式（４）にて示される四級アンモニウムイオン及び下記化学式（５）にて示されるスルホニウムイオンから選択されるカチオン種と、が化学的に結合した化合物である、
ことを特徴とする請求項１乃至４いずれか一項に記載の接着剤組成物。
【化２】
2015074779.tif 000022
（ただし、化学式（３）中のＹ１、Ｙ２、Ｙ３はそれぞれ独立して、水素原子、直鎖、分岐鎖もしくは環状の炭素数１〜１２のアルキル基またはアリール基である。）
【化３】
2015074779.tif 000023
（ただし、化学式（４）中のＹ１、Ｙ２、Ｙ３、Ｙ４はそれぞれ独立して、水素原子、直鎖、分岐鎖もしくは環状の炭素数１〜１２のアルキル基またはアリール基である。）
【化４】
2015074779.tif 000024
（ただし、化学式（５）中のＹ５は芳香環を有する一価の有機基、Ｙ６はナフタレン環あるいは芳香環を有する一価の有機基、又は炭素数１〜１２のアルキル基、Ｙ７は炭素数１〜１２のアルキル基である。）
【請求項６】
前記化合物は、６フッ化アンチモン酸、６フッ化リン酸、トリフルオロメタンスルホン酸、及びパーフルオロブタンスルホン酸から選択されるアニオン種と、下記化学式（３）にて示されるアミン、下記化学式（４）にて示される四級アンモニウムイオン及び下記化学式（５）にて示されるスルホニウムイオンから選択されるカチオン種と、が化学的に結合した化合物である、
ことを特徴とする請求項１乃至４いずれか一項に記載の接着剤組成物。
【化５】
2015074779.tif 000025
（ただし、化学式（３）中のＹ１、Ｙ２、Ｙ３はそれぞれ独立して、水素原子、直鎖、分岐鎖もしくは環状の炭素数１〜１２のアルキル基またはアリール基である。）
【化６】
2015074779.tif 000026
（ただし、化学式（４）中のＹ１、Ｙ２、Ｙ３、Ｙ４はそれぞれ独立して、水素原子、直鎖、分岐鎖もしくは環状の炭素数１〜１２のアルキル基またはアリール基である。）
【化７】
2015074779.tif 000027
（ただし、化学式（５）中のＹ５は芳香環を有する一価の有機基、Ｙ６はナフタレン環あるいは芳香環を有する一価の有機基、又は炭素数１〜１２のアルキル基、Ｙ７は炭素数１〜１２のアルキル基である。）
【請求項７】
請求項１乃至６いずれか一項に記載された接着剤組成物を用いて形成された、
ことを特徴とする接着シート。
【請求項８】
請求項７に記載された接着シートが備えられた、
ことを特徴とするタッチパネル。
【請求項９】
接着剤組成物の使用方法であって、
接着剤組成物は、
アクリル系ポリマーと、
酸及び／又は塩基を、エネルギーの付与によって発生させる化合物と、を含み、
前記アクリル系ポリマーは、構造中に下記化学式（１）にて示されるジオキソラン環構造および下記化学式（２）にて示されるジチオラン環構造から選択される化学構造を少なくとも一つ含み、
前記接着剤組成物を用いて接着シートを形成することと、
前記接着シートにエネルギーを付与して、酸及び／又は塩基を発生させ、前記アクリル系ポリマーに含有される前記ジオキソラン環構造および前記ジチオラン環構造から選択される化学構造を加水分解させること、
を含む、接着剤組成物の使用方法。
【化８】
2015074779.tif 000028
（但し、化学式（１）、（２）中における、Ｒ１、Ｒ２はそれぞれ独立して、水素原子、直鎖、分岐鎖もしくは環状の炭素数１〜１２のアルキル基またはアリール基であり、Ｒ１、Ｒ２とは結合して環を形成していてもよい。）
【発明の詳細な説明】
【技術分野】
【０００１】
本発明は、接着剤組成物に関する。
【背景技術】
【０００２】
特許文献１には、（アルキル（メタ）アクリレート５０〜９５重量％、環状エーテル基含有モノマー２〜４０重量％、および非環状エーテル基含有（メタ）アクリレート３〜４０重量％を構成成分として含むアクリル系ポリマー；および光カチオン系重合開始剤もしくは熱硬化触媒を含有してなる粘接着剤組成物について開示がされている。
【０００３】
また、特許文献２には、下記化学式：
【０００４】
【化１】
2015074779.tif 000002
（式中、Ｘ１およびＸ２は、それぞれ独立して、水素原子、直鎖、分岐鎖もしくは環状の炭素数１〜１８のアルキル基またはフェニル基であり、Ｘ１とＸ２とは結合して環を形成していてもよい。Ｘ３は水素原子または炭素数１〜４の低級アルキル基を示す）で表されるジオキソラン化合物を含有するモノマー成分を重合させてなるジオキソラン系重合体と、熱硬化性架橋剤とを含有してなる熱硬化性樹脂組成物について開示がされている。
【先行技術文献】
【特許文献】
【０００５】
【特許文献１】特開２０１２−１７２０４５号公報
【特許文献２】特開２００７−１４６０７１号公報
【発明の開示】
【発明が解決しようとする課題】
【０００６】
スマートフォン、デジタルカメラ、又はタブレット型コンピュータ等の電子機器において、例えば、液晶ディスプレイパネル等の表示装置とタッチパネルユニットとを貼合する部材として、接着シートが広く用いられている。また、表示装置やタッチパネルユニットを構成する基材には、ガラス基板やプラスチック基板、プラスチックフィルム、ＩＴＯ等の透明電極膜等があり、これらの貼合にも接着シートが用いられている。
【０００７】
ところで、電子機器を構成する部材同士の組み合わせは、例えば液晶ディスプレイパネル等の表示装置とタッチパネルユニットといったように、ちょっとした貼り合わせのズレが許容されないものも少なくない。このような製造工程における貼り損じに対し、一旦貼合した部材同士を剥がし、再度貼合をやり直すといった、所謂リワーク（リユース）の要望も少なくない。
【０００８】
しかしながら、先ほどの例に挙げられた表示装置、タッチパネルユニット等の被着体はガラスが用いられることが多く、剛体であるがゆえに、一旦貼合した部材同士を剥がす際に被着体を曲げて剥がすことができず、再度の貼合は簡単なものではない。
【０００９】
発明者らは、ある所定の条件下において、被着体間に備えられた接着シートの物性を変化させることによって、被着体から該接着シートを容易に剥がすことができリワーク性に優れた接着シートを形成する接着剤組成物について鋭意検討を行った。
【００１０】
本発明は、リワーク性に優れた接着シートを形成する接着剤組成物を提供することを目的とする。また、本発明の前記ならびにその他の目的と新規な特徴は、本明細書の記述および添付図面によって明らかにする。
【課題を解決するための手段】
【００１１】
本発明に係る接着剤組成物は、アクリル系ポリマーと、酸及び／又は塩基を、エネルギーの付与によって発生させる化合物と、を含み、前記アクリル系ポリマーは、構造中に下記化学式（１）にて示されるジオキソラン環構造および下記化学式（２）にて示されるジチオラン環構造から選択される化学構造を少なくとも一つ含むことを特徴とする。
【００１２】
【化２】
2015074779.tif 000003
【００１３】
但し、化学式（１）、（２）中における、Ｒ１、Ｒ２はそれぞれ独立して、水素原子、直鎖、分岐鎖もしくは環状の炭素数１〜１２のアルキル基またはアリール基であり、Ｒ１、Ｒ２とは結合して環を形成していてもよい。
【００１４】
また、前記アクリル系ポリマーは、構造中に前記化学式（１）にて示されるジオキソラン環構造および前記化学式（２）にて示されるジチオラン環構造から選択される化学構造を少なくとも一つ含む（メタ）アクリル酸エステル誘導体を、該アクリル系ポリマーを形成するモノマーとして含むこととしてもよい。
【００１５】
また、前記アクリル系ポリマーは、前記（メタ）アクリル酸エステル誘導体を、該アクリル系ポリマーを形成するモノマーとして５ｗｔ％以上含むこととしてもよい。
【００１６】
また、前記化合物は、熱又は光の照射によって、酸及び／又は塩基を発生させることとしてもよい。
【００１７】
また、前記化合物は、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択されるアニオン種と、下記化学式（３）にて示されるアミン、下記化学式（４）にて示される四級アンモニウムイオン及び下記化学式（５）にて示されるスルホニウムイオンから選択されるカチオン種と、が化学的に結合した化合物であることとしてもよい。
【００１８】
【化３】
2015074779.tif 000004
【００１９】
ただし、化学式（３）中のＹ１、Ｙ２、Ｙ３はそれぞれ独立して、水素原子、直鎖、分岐鎖もしくは環状の炭素数１〜１２のアルキル基またはアリール基である。
【００２０】
【化４】
2015074779.tif 000005
【００２１】
ただし、化学式（４）中のＹ１、Ｙ２、Ｙ３、Ｙ４はそれぞれ独立して、水素原子、直鎖、分岐鎖もしくは環状の炭素数１〜１２のアルキル基またはアリール基である。
【００２２】
【化５】
2015074779.tif 000006
【００２３】
ただし、化学式（５）中のＹ５は芳香環を有する一価の有機基、Ｙ６はナフタレン環あるいは芳香環を有する一価の有機基、又は炭素数１〜１２のアルキル基、Ｙ７は炭素数１〜１２のアルキル基である。
【００２４】
また、前記化合物は、６フッ化アンチモン酸、６フッ化リン酸、トリフルオロメタンスルホン酸、及びパーフルオロブタンスルホン酸から選択されるアニオン種と、下記化学式（３）にて示されるアミン、下記化学式（４）にて示される四級アンモニウムイオン及び下記化学式（５）にて示されるスルホニウムイオンから選択されるカチオン種と、が化学的に結合した化合物であることとしてもよい。
【００２５】
【化６】
2015074779.tif 000007
【００２６】
ただし、化学式（３）中のＹ１、Ｙ２、Ｙ３はそれぞれ独立して、水素原子、直鎖、分岐鎖もしくは環状の炭素数１〜１２のアルキル基またはアリール基である。
【００２７】
【化７】
2015074779.tif 000008
【００２８】
ただし、化学式（４）中のＹ１、Ｙ２、Ｙ３、Ｙ４はそれぞれ独立して、水素原子、直鎖、分岐鎖もしくは環状の炭素数１〜１２のアルキル基またはアリール基である。
【００２９】
【化８】
2015074779.tif 000009
【００３０】
ただし、化学式（５）中のＹ５は芳香環を有する一価の有機基、Ｙ６はナフタレン環あるいは芳香環を有する一価の有機基、又は炭素数１〜１２のアルキル基、Ｙ７は炭素数１〜１２のアルキル基である。
【発明の効果】
【００３１】
本発明により、リワーク性に優れた接着シートを形成する接着剤組成物を提供することができる。
【図面の簡単な説明】
【００３２】
【図１】貯蔵せん断弾性率Ｇ´、損失せん断弾性率Ｇ´´の測定を行う粘弾性測定装置１００について説明する模式図である。
【図２】従来の接着シートの、温度に対する貯蔵せん断弾性率Ｇ´、損失せん断弾性率Ｇ´´及び損失正接ｔａｎδを示す図である。
【図３】本発明の接着シートの、温度に対する貯蔵せん断弾性率Ｇ´、損失せん断弾性率Ｇ´´及び損失正接ｔａｎδを示す図である。
【図４Ａ】本発明の接着シートを備えるタッチパネルの一例を示す図である。
【図４Ｂ】本発明の接着シートを備えるタッチパネルの他の一例を示す図である。
【図５Ａ】実施例１〜９の接着シートそれぞれの評価結果を示す図である。
【図５Ｂ】実施例１０〜１８の接着シートそれぞれの評価結果を示す図である。
【図５Ｃ】比較例１〜６の接着シートそれぞれの評価結果を示す図である。
【発明を実施するための形態】
【００３３】
以下、図面を参照しつつ、本発明を詳細に説明する。なお、本発明において、格別に断らない限り、「部」は「質量部」を意味し、「％」は「質量％」を意味する。また、本発明において、「接着（ｂｏｎｄｉｎｇ）」とは、「粘着（ａｄｈｅｓｉｏｎ）」を含む概念である。
【００３４】
本発明に係る接着剤組成物について詳細に説明する。本発明に係る接着剤組成物は、アクリル系ポリマーと、酸及び／又は塩基を、エネルギーの付与によって発生させる化合物と、を含み、前記アクリル系ポリマーは、構造中に下記化学式（１）にて示されるジオキソラン環構造および下記化学式（２）にて示されるジチオラン環構造から選択される化学構造を少なくとも一つ含むことを特徴とする。
【００３５】
【化９】
2015074779.tif 000010
【００３６】
但し、化学式（１）、（２）中における、Ｒ１、Ｒ２はそれぞれ独立して、水素原子、直鎖、分岐鎖もしくは環状の炭素数１〜１２のアルキル基またはアリール基であり、Ｒ１、Ｒ２とは結合して環を形成していてもよい。
【００３７】
また。本発明に係る接着剤組成物は、アクリル系ポリマーと、酸及び／又は塩基を、エネルギーの付与によって発生させる化合物と、を含み、前記アクリル系ポリマーは、構造中に上記化学式（１）にて示されるジオキソラン環構造および上記化学式（２）にて示されるジチオラン環構造からから選択される化学構造を少なくとも一つ含む（メタ）アクリル酸エステル誘導体を、該アクリル系ポリマーを形成するモノマーとして含む、こととしてもよい。
【００３８】
ここで、本発明におけるアクリル系ポリマーとは、（メタ）アクリル酸エステル及び／又は（メタ）アクリル酸エステル誘導体から誘導される繰り返し単位を、該アクリル系ポリマーの構造中に、５０重量％以上含むものである。
【００３９】
すなわち、本発明におけるアクリル系ポリマーとは、少なくとも二種以上のモノマーを用いて重合され、（メタ）アクリル酸エステル及び／又は（メタ）アクリル酸エステル誘導体から誘導される繰り返し単位を、該（メタ）アクリル系ポリマーの構造中に、５０重量％以上含むポリマーである。
【００４０】
本発明に係る接着剤組成物に含まれるアクリル系ポリマーの重量平均分子量は２００万以下であることとしてもよい。また、本発明に係る接着剤組成物に含まれるアクリル系ポリマーの重量平均分子量は１００万以下であることはより好ましく、８０万以下であることはさらに好ましい。アクリル系ポリマーの重量平均分子量が前記の上限値以下であれば、該接着剤組成物によって形成される接着シートが、例えば、スマートフォン、デジタルカメラ、又はタブレット型コンピュータ等の電子機器において好適に用いることができる。
【００４１】
また、本発明に係る接着剤組成物に含まれるアクリル系ポリマーの重量平均分子量の下限値は５万以上であることとしてもよい。また、本発明に係る接着剤組成物に含まれるアクリル系ポリマーの重量平均分子量が１５万以上であることはより好ましく、３０万以上であることはより好ましく。本発明に係る接着剤組成物に含まれるアクリル系ポリマーの重量平均分子量の下限値が前記下限値以上であれば、該接着剤組成物によって形成される接着シートが、例えば、スマートフォン、デジタルカメラ、又はタブレット型コンピュータ等の電子機器において好適に用いることができる。
【００４２】
ここで、本発明に係る接着剤組成物に含まれるアクリル系ポリマーの重量平均分子量（Ｍｗ）は、ゲルパーミエーションクロマトグラフィー（ＧＰＣ）を用い、下記の条件で標準ポリスチレン換算による重量平均分子量を求めたものである。
【００４３】
＜ＧＰＣ測定条件＞
測定装置：ＨＬＣ−８１２０ＧＰＣ（東ソー社製）
ＧＰＣカラム構成：以下の５連カラム（すべて東ソー社製）
（１）ＴＳＫ−ＧＥＬ ＨＸＬ−Ｈ
（ガードカラム）
（２）ＴＳＫ−ＧＥＬ Ｇ７０００ＨＸＬ
（３）ＴＳＫ−ＧＥＬ ＧＭＨＸＬ
（４）ＴＳＫ−ＧＥＬ ＧＭＨＸＬ
（５）ＴＳＫ−ＧＥＬ Ｇ２５００ＨＸＬ
サンプル濃度：１．０ｍｇ／ｃｍ３ となるように、テトラヒドロフランで希釈
移動相溶媒：テトラヒドロフラン
流量：１．０ｃｍ３／ｍｉｎ
カラム温度：４０℃
【００４４】
なお、上記ＧＰＣカラム構成に含まれる、（１）ＴＳＫ−ＧＥＬ ＨＸＬ−Ｈ （ガードカラム）は、適宜省略することが可能である。また、上記ＧＰＣカラム構成と異なるものであっても、該ＧＰＣカラム構成に対応する性能を有する他のＧＰＣカラム構成に代替することも可能である。
【００４５】
また、接着剤組成物に含まれるアクリル系ポリマーのガラス転移温度は特に限定されないが、本発明の接着剤組成物を“粘着剤”をして使用する場合には、当該アクリル系ポリマーのガラス転移温度を０℃以下とすることが好ましく、−１０℃以下であることがより好ましく、−２０℃以下であることが更に好ましい。ここで、本明細書におけるガラス転移温度は、Ｆｏｘの式により計算した値である。
【００４６】
接着剤組成物に含まれるアクリル系ポリマーのガラス転移温度が前記上限値以下であれば、該接着剤組成物によって形成される接着シートが、例えば、スマートフォン、デジタルカメラ、又はタブレット型コンピュータ等の電子機器の構成部材の貼着に用いる粘着剤として好適に用いることができる。
【００４７】
また、接着剤組成物に含まれるアクリル系ポリマーのガラス転移温度の下限値は特に限定されないが、本発明の接着剤組成物を“粘着剤”をして使用する場合には、当該アクリル系ポリマーのガラス転移温度を−７０℃以上とすることとしてもよい。
【００４８】
また、本発明の接着剤組成物に含まれるアクリル系ポリマーは、構造中に上記化学式（１）にて示されるジオキソラン環構造および上記化学式（２）にて示されるジチオラン環構造から選択される化学構造を少なくとも一つ含む（メタ）アクリル酸エステル誘導体を、原料として含むこととしてもよい。
【００４９】
すなわち、本発明の接着剤組成物に含まれるアクリル系ポリマーは、骨格内にジオキソラン環を有する（メタ）アクリレートモノマーを構成要素として含むものであることとしてもよい。また、本発明の接着剤組成物に含まれるアクリル系ポリマーは、構造中にジオキソラン環構造およびジチオラン環構造から選択される化学構造を少なくとも一つ含む（メタ）アクリレートモノマー誘導体を用いて重合され、構造中にジオキソラン環構造およびジチオラン環構造から選択される化学構造を少なくとも一つ含む（メタ）アクリレートモノマー誘導体から誘導される繰り返し単位を含むポリマーであることとしてもよい。
【００５０】
本発明に係る接着剤組成物は、アクリル系ポリマーとともに、酸及び／又は塩基を、エネルギーの付与によって発生させる化合物を含む。そして、本発明に係る接着剤組成物を用いて形成された接着シートは、エネルギーが付与されることによって、該接着シートの系内で、酸及び／又は塩基を発生することとなる。そして、該酸及び／又は塩基の発生によって、アクリル系ポリマーの構造中に含まれるジオキソラン環構造およびジチオラン環構造から選択される化学構造は加水分解することとなる。
【００５１】
そして、加水分解が進行し、ジオキソラン環構造またはジチオラン環構造が開環して生じた水酸基同士（またはチオール基同士）が脱水縮合（または脱硫縮合）した結果、接着シートの物性を変化されることとなり、例えば接着シートの貯蔵せん断率Ｇ´及び／又は損失弾性率Ｇ´´及び／又は損失正接が変化されることとなる。接着シートの貯蔵せん断率Ｇ´及び／又は損失弾性率Ｇ´´及び／又は損失正接が変化されることによって、該接着シートのリワーク性が優れたものとなる理由については後に詳細に説明する。
【００５２】
ここで、エネルギーの付与によって発生させる化合物は、熱又は光の付与（照射）によって、酸及び／又は塩基を発生させる、化合物であることとしてもよい。したがって、本発明に係る接着剤組成物を用いて形成された接着シートに、例えば、熱又は光を照射することによって、該接着シートの系内で、酸及び／又は塩基が発生することとなる。そして、該酸及び／又は塩基の発生によって、アクリル系ポリマーの構造中に含まれるジオキソラン環構造およびジチオラン環構造から選択される化学構造は加水分解することとなる。
【００５３】
そして、加水分解の前後で接着シートの物性を変化されることとなり、例えば加水分解後の接着シートの貯蔵せん断率Ｇ´及び／又は損失弾性率Ｇ´´及び／又は損失正接が変化されることとなる。また、該加水分解後、ジオキソラン環構造またはジチオラン環構造が開環して生じた水酸基同士（またはチオール基同士）が脱水縮合（または脱硫縮合）することとなり、該接着シートの物性を変化されることとなる。例えば脱水縮合後の接着シートの貯蔵せん断率Ｇ´及び／又は損失弾性率Ｇ´´及び／又は損失正接が変化されることとなる。
【００５４】
このように、本発明に係る接着剤組成物には、酸及び／又は塩基そのものではなく、熱の付加によって酸及び／又は塩基を発生する化合物を含む。これによって、該接着剤組成物が使用され被着される被着体に対し腐食等の影響を及ぼすことがなく好適である。例えば、本発明に係る接着剤組成物がＩＴＯ等の金属が表面に露出した場所に用いられることとなっても、ＩＴＯ等には腐食等の影響を及ぼすことがなく好適である。これは、本発明に係る接着剤組成物がタッチパネル等に好適に用いられることを意味している。
【００５５】
また、このように、本発明に係る接着剤組成物に含有される、酸及び／又は塩基を、エネルギーの付与によって発生させる化合物は、熱等のエネルギーの付加がない限りにおいては、酸及び／又は塩基が発生せず、アクリル系ポリマーの構造中に含まれるジオキソラン環構造およびジチオラン環構造から選択される化学構造は加水分解が誘起されないため、安定である。このため、該接着剤組成物に含まれる他の構成成分に対し分解や変性等の作用を及ぼすことなく、該接着剤組成物自体の保存安定性に優れることとなる。よって、本発明に係る接着剤組成物は、常温（例えば０〜５０℃）にて安定して保存することができる。
【００５６】
下記に、本発明に係る接着剤組成物の使用方法について説明する。より具体的には、本発明に係る接着剤組成物の使用方法は、本発明に係る接着剤組成物に含まれる、酸及び／又は塩基を、エネルギーの付与によって発生させる化合物にエネルギーを付与することによって酸及び／塩基を発生させる工程、次いで該酸及び／又は塩基の発生によって、アクリル系ポリマーの構造中に含まれるジオキソラン環構造およびジチオラン環構造から選択される化学構造の加水分解反応を生じさせる工程を含む。
【００５７】
下記の例では、例えば、エネルギーの付与によって酸を発生させる化合物にエネルギーを付与して、系内に酸を発生させた場合について説明する。まず、エネルギーの付与によって酸を発生させる化合物にエネルギーを付与して、系内に酸を発生させる。アクリル系ポリマーの構造中に含まれるジオキソラン環構造は、大気中に存在する水分（例えば大気中に含まれる水分）（Ｈ２Ｏ）と、酸存在下で下記の加水分解反応をおこす。
【００５８】
【化１０】
2015074779.tif 000011
【００５９】
上記加水分解反応は、アクリル系ポリマーの構造中に含まれる環構造が、ジチオラン環構造である場合であっても、同様に大気中に存在する水分（例えば大気中に含まれる水分）（Ｈ２Ｏ）と、酸存在下で下記の加水分解反応をおこすこととなる。
【００６０】
また、エネルギーの付与に塩基を発生させる化合物にエネルギーを付与して、系内に塩基を発生させた場合についても、同様にアクリル系ポリマーの構造中に含まれるジオキソラン環構造およびジチオラン環構造から選択される化学構造は、大気中に存在する水分（例えば大気中に含まれる水分）（Ｈ２Ｏ）と、酸存在下で上記反応に類する加水分解反応をおこすこととなる。
【００６１】
そして、本発明に係る接着剤組成物によって形成される接着シートは、構造中に上記化学式（１）にて示されるジオキソラン環構造および上記化学式（２）にて示されるジチオラン環構造から選択される化学構造を少なくとも一つ含むアクリル系ポリマーと、酸及び／又は塩基を、エネルギーの付与によって発生させる化合物と、を含むものであるため、該接着シートにエネルギーが付与されることによって、該接着シートの系内で、酸及び／又は塩基を発生することとなり、該酸及び／又は塩基の発生によって、アクリル系ポリマーの構造中に含まれるジオキソラン環構造およびジチオラン環構造から選択される化学構造は加水分解することとなる。
【００６２】
すなわち、本発明に係る接着剤組成物は、構造中に上記化学式（１）にて示されるジオキソラン環構造および上記化学式（２）にて示されるジチオラン環構造から選択される化学構造を少なくとも一つ含むアクリル系ポリマーと、酸及び／又は塩基を、エネルギーの付与によって発生させる化合物と、を含み、該接着剤組成物用いて接着シートを形成することと、前記接着シートにエネルギーを付与して、酸及び／又は塩基を発生させ、前記アクリル系ポリマーに含有される前記ジオキソラン環構造および前記ジチオラン環構造から選択される化学構造を加水分解させること、を含む、接着剤組成物の使用方法に適用され得る。
【００６３】
さらに上記反応スキームに示されるように、本発明に係る接着剤組成物が、エネルギーの付与によって酸を発生させる化合物と、ジオキソラン環構造の化学構造を有するアクリル系ポリマーと、を含む場合、エネルギーを付与することによって系内に酸が発生し、該酸の発生によって、ジオキソラン環構造が加水分解し、組成物中にアクリルジオールとカルボニル化合物とを生じさせることとなる。
【００６４】
そして、脱保護後に生じたアクリルジオール中のヒドロキシル基同士が下記式のように脱水縮合することによって、アクリル系ポリマーの分子間もしくは分子内で新たなエーテル結合が生じることとなる。なお、下記式のエーテル結合が生じる反応によって生成した水は、上記ジオキソラン環構造の加水分解反応に利用されることとなる。これによって、ジオキソラン環構造の加水分解は更に進み、結果としてアクリル系ポリマーの分子間もしくは分子内で新たなエーテル結合の生成はスムーズに進行することとなる。
【００６５】
【化１１】
2015074779.tif 000012
【００６６】
このように、アクリル系ポリマーの分子間もしくは分子内で構造の変化を生じさせることによって、接着剤組成物によって形成された接着シートの特性（例えば粘弾性）を所定の物性に変化させること可能となる。
【００６７】
また、例えば、本発明に係る接着剤組成物が、ジチオラン環構造の化学構造を有するアクリル系ポリマーを含む場合、該接着剤組成物は酸及び／又は塩基の発生によって、ジチオラン環構造が加水分解し、組成物中にアクリルジチオールとカルボニル化合物とを生じさせることとなる。
【００６８】
そして、脱保護後に生じたアクリルジチオール中のチオール基同士が縮合することによって、アクリル系ポリマーの分子間もしくは分子内において、新たなスルフィド結合（−Ｓ−）が生じることとなる。このように、アクリル系ポリマーの分子間もしくは分子内で構造の変化を生じさせることによって、接着剤組成物によって形成された接着シートの特性（例えば粘弾性）を所定の物性に変化させることが可能となる。
【００６９】
上記のように、本発明に係る接着剤組成物は、該接着剤組成物によって形成された接着シートにエネルギーを付与して、酸及び／又は塩基を発生させ、前記アクリル系ポリマーに含有される前記ジオキソラン環構造および前記ジチオラン環構造から選択される化学構造を加水分解させた後に、該加水分解に伴う該環構造の開環によって生じた水酸基（またはチオール基）が脱水縮合（または脱硫縮合）すること、を含む、接着剤組成物の使用方法に適用され得る。
【００７０】
以上のように、本発明に係る接着剤組成物は、上記アクリル系ポリマーと、酸及び／又は塩基を、エネルギーの付与によって発生させる化合物と、を含むことにより、酸性または塩基性条件下でなくても、エネルギーを付与すれば、酸及び／又は塩基を発生させることができるため、酸及び／又は塩基そのものを使用する場合と比較して、周囲の環境に与える影響を少なくすることができる。
【００７１】
例えば、接着シートの場合、酸及び／又は塩基そのものを使用しないため、被着体に与える影響を少なくすることとなる。また、系内に微量の水分が存在すれば、該水分を契機として加水分解反応が進行するため、反応系が水を使用する場合のみならず、反応系が水を含有しない系であっても、系内で酸及び／又は塩基を発生させることができるため、汎用性に優れたものとなる。
【００７２】
その結果、本発明に係る接着剤組成物によって形成された接着シートは、構造中にジオキソラン環構造およびジチオラン環構造から選択される化学構造を少なくとも一つ含む（メタ）アクリル酸エステル誘導体を、原料として含まないアクリル系ポリマーを含有する接着剤組成物によって形成された接着シートと比べて、熱又は光を照射した際における貯蔵せん断弾性率（Ｇ´）の変化、損失弾性率（Ｇ´´）の低下率が大きく、かつそれに起因した損失正接の低下率も大きいものである。
【００７３】
よって、本発明に係る接着剤組成物によって形成された接着シートは、所定の熱又は光が照射される等、外部からエネルギーが加えられることによって、剥離可能な物性（粘着性）に変化することができ、リワーク性に優れたものとなる。
【００７４】
上記のように、本発明に係る接着剤組成物は、該接着剤組成物によって形成された接着シートにエネルギーを付与して、酸及び／又は塩基を発生させ、前記アクリル系ポリマーに含有される前記ジオキソラン環構造および前記ジチオラン環構造から選択される化学構造を加水分解させること、該加水分解に基づいて該接着シートの貯蔵せん断弾性率Ｇ´を変化させること、を含む、接着剤組成物の使用方法に適用され得る。
【００７５】
また、本発明に係る接着剤組成物は、該接着剤組成物によって形成された接着シートにエネルギーを付与して、酸及び／又は塩基を発生させ、前記アクリル系ポリマーに含有される前記ジオキソラン環構造および前記ジチオラン環構造から選択される化学構造を加水分解させた後に、該加水分解に伴う該環構造の開環によって生じた水酸基（またはチオール基）が脱水縮合（または脱硫縮合）することに基づいて該接着シートの貯蔵せん断弾性率Ｇ´を変化させること、を含む、接着剤組成物の使用方法に適用され得る。
【００７６】
また、上記説明したアクリル系ポリマーの構造中に含まれるジオキソラン環構造およびジチオラン環構造から選択される化学構造の加水分解は、短時間で非常に速やかに進行する。したがって、本発明に係る接着剤組成物によって形成された接着シートは、リワークが必要となった際に、速やかにリワーク性に優れた所望の物性に短時間に変化させることが可能となる。
【００７７】
また、本発明の接着剤組成物に含まれるアクリル系ポリマーは、原料として、（メタ）アクリル酸エステルを含むこととしてもよい。より具体的には、本発明の接着剤組成物に含まれるアクリル系ポリマーは、原料として、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ウンデシル（メタ）アクリレート及びラウリル（メタ）アクリレートから選択される、少なくとも一種の（メタ）アクリル酸エステルを含むこととしてもよい。
【００７８】
すなわち、本発明の接着剤組成物に含まれるアクリル系ポリマーは、（メタ）アクリル酸エステルを用いて重合され、該（メタ）アクリル酸エステルから誘導される繰り返し単位を、含むこととしてもよい。より具体的には、本発明の接着剤組成物に含まれるアクリル系ポリマーは、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ウンデシル（メタ）アクリレート及びラウリル（メタ）アクリレートから選択される、少なくとも一種の（メタ）アクリル酸エステルから誘導される繰り返し単位を含むこととしてもよい。
【００７９】
また、本発明の接着剤組成物に含まれるアクリル系ポリマーは、原料として、（メタ）アクリル酸エステル誘導体を含むこととしてもよい。ここで、（メタ）アクリル酸エステル誘導体の一例としては、上記説明を行った（メタ）アクリル酸エステルの構造中に、水酸基、ハロゲン基、カルボキシル基、アミノ基、アミド基等が導入されたものが挙げられる。
【００８０】
すなわち、本発明の接着剤組成物に含まれるアクリル系ポリマーは、（メタ）アクリル酸エステル誘導体を用いて重合され、該（メタ）アクリル酸エステル誘導体から誘導される繰り返し単位を、含むこととしてもよい。より具体的には、本発明の接着剤組成物に含まれるアクリル系ポリマーは、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ウンデシル（メタ）アクリレート及びラウリル（メタ）アクリレートから選択される、少なくとも一種の（メタ）アクリル酸エステルに、水酸基、ハロゲン基、カルボキシル基、アミノ基及びアミド基からなる群から選択される官能基が導入された（メタ）アクリル酸エステル誘導体から誘導される繰り返し単位を、含むこととしてもよい。
【００８１】
また、本発明の接着剤組成物に含まれるアクリル系ポリマーは、構造中にジオキソラン環構造およびジチオラン環構造から選択される化学構造を少なくとも一つ含む（メタ）アクリル酸エステル誘導体を、原料として５ｗｔ％以上含むこととしてもよい。
【００８２】
すなわち、本発明の接着剤組成物に含まれるアクリル系ポリマーは、骨格内にジオキソラン環を有する（メタ）アクリレートモノマーを構成要素として５ｗｔ％以上含むものであることとしてもよい。また、本発明の接着剤組成物に含まれるアクリル系ポリマーは、構造中にジオキソラン環構造およびジチオラン環構造から選択される化学構造を少なくとも一つ含む（メタ）アクリレートモノマー誘導体を用いて重合され、構造中にジオキソラン環構造およびジチオラン環構造から選択される化学構造を少なくとも一つ含む（メタ）アクリレートモノマー誘導体から誘導される繰り返し単位を５ｗｔ％以上含むポリマーであることとしてもよい。
【００８３】
本発明の接着剤組成物に含まれるアクリル系ポリマーが、構造中にジオキソラン環構造およびジチオラン環構造から選択される化学構造を少なくとも一つ含む（メタ）アクリル酸エステル誘導体を、原料として５ｗｔ％以上含むことによって、リワーク性に優れた接着シートを形成する接着剤組成物を提供することができる。
【００８４】
また、本発明の接着剤組成物に含まれるアクリル系ポリマーの、構造中にジオキソラン環構造およびジチオラン環構造から選択される化学構造を少なくとも一つ含む（メタ）アクリル酸エステル誘導体を、原料として含む量を変化させることによって、該接着剤組成物によって形成された接着シートの熱又は光を照射した際における損失弾性率、損失正接の値は、コントロールすることができる。
【００８５】
したがって、例えば、本発明の接着剤組成物に含まれるアクリル系ポリマーの、構造中にジオキソラン環構造およびジチオラン環構造から選択される化学構造を少なくとも一つ含む（メタ）アクリル酸エステル誘導体を、原料として含む量は、１５ｗｔ％以上であることとしてもよいし、４０ｗｔ％以上であることとしてもよい。
【００８６】
また、本発明の接着剤組成物に含まれるアクリル系ポリマーの、構造中にジオキソラン環構造およびジチオラン環構造から選択される化学構造を少なくとも一つ含む（メタ）アクリル酸エステル誘導体を、原料として含む量の上限は、特に規定はないが、例えば９９ｗｔ％以下であることとしてもよいし、６０ｗｔ％以下であることとしてもよい。
【００８７】
次に、本発明の接着剤組成物に含まれる酸及び／又は塩基を、エネルギーの付与によって発生させる化合物について説明する。前述のように、本発明の接着剤組成物に含まれる酸及び／又は塩基を、エネルギーの付与によって発生させる化合物は、酸及び／又は塩基を、熱又は光の照射によって発生させる化合物であることとしてもよい。
【００８８】
ここで、酸発生剤は光又は熱の照射（刺激）によりプロトン酸またはルイス酸を発生するものであることとしてもよい。例えば、酸発生剤は、イオン性光酸発生剤であってもよいし、非イオン性光酸発生剤であってもよい。また、酸発生剤は、イオン性熱酸発生剤であってもよいし、非イオン性熱酸発生剤であってもよい。
【００８９】
そして、酸及び／又は塩基を、熱又は光の照射によって発生させる化合物は、例えば、熱酸発生剤（Ｔｈｅｒｍａｌ  Ａｃｉｄ  Ｇｅｎｅｒａｔｏｒ）であることとしてもよい。ここで熱酸発生剤とは、外部からのエネルギー、例えば特定温度以上の熱が与えられることによって酸触媒を発生させる化合物である。
【００９０】
本発明の接着剤組成物に含まれる酸及び／又は塩基を、熱又は光の照射によって発生させる化合物は、該熱又は光の照射を受けない状態においては、中性であることとしてもよい。例えば、本発明の接着剤組成物に含まれる酸及び／又は塩基を、熱又は光の照射によって発生させる化合物は、該熱又は光の照射を受けない状態においては、ＰＨ６．０〜８．０（２５℃）であることとしてもよい。
【００９１】
このように、接着剤組成物に含まれる酸及び／又は塩基を、熱又は光の照射によって発生させる化合物が、該熱又は光の照射を受けない状態において中性であることによって、該接着剤組成物によって形成される接着シートが貼合される被着体に悪い影響を与えないという効果を奏することとなる。
【００９２】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択される化合物をアニオン種とする、アミン塩であることとしてもよい。
【００９３】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択される化合物をアニオン種とする、四級アンモニウム塩であることとしてもよい。
【００９４】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択される化合物をアニオン種とする、スルホニウム塩であることとしてもよい。
【００９５】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択されるアニオン種と、下記化学式（３）にて示されるカチオン種と、が化学的に結合した化合物であることとしてもよい。
【００９６】
【化１２】
2015074779.tif 000013
【００９７】
ただし、化学式（３）中のＹ１、Ｙ２、Ｙ３はそれぞれ独立して、水素原子、直鎖、分岐鎖もしくは環状の炭素数１〜１２のアルキル基またはアリール基である。
【００９８】
より具体的には、本発明の接着剤組成物に含まれる酸及び／又は塩基を、エネルギーの付与によって発生させる化合物は、下記化学式（３−１）、（３−２）にて示される化合物であることとしてもよい。
【００９９】
【化１３】
2015074779.tif 000014
【０１００】
ただし、化学式（３−１）、及び（３−２）中のＹ１、Ｙ２、Ｙ３はそれぞれ独立して、水素原子、直鎖、分岐鎖もしくは環状の炭素数１〜１２のアルキル基またはアリール基である。
【０１０１】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択されるアニオン種と、下記化学式（４）にて示される四級アンモニウムイオンであるカチオン種と、が化学的に結合した化合物であることとしてもよい。
【０１０２】
【化１４】
2015074779.tif 000015
【０１０３】
ただし、化学式（４）中のＹ１、Ｙ２、Ｙ３、Ｙ４はそれぞれ独立して、水素原子、直鎖、分岐鎖もしくは環状の炭素数１〜１２のアルキル基またはアリール基である。
【０１０４】
また、熱酸発生剤とは、具体的には、６フッ化アンチモン酸、６フッ化リン酸、トリフルオロメタンスルホン酸、パーフルオロブタンスルホン酸、ジノニルナフタレンスルホン酸、ジノニルナフタレンスルホン酸、ｐ−トルエンスルホン酸、及びドデシルベンゼンスルホン酸から選択されるアニオン種と、下記化学式（５）にて示されるスルホニウムイオンであるカチオン種と、が化学的に結合した化合物であることとしてもよい。
【０１０５】
【化１５】
2015074779.tif 000016
【０１０６】
ただし、化学式（５）中のＹ５は芳香環を有する一価の有機基、Ｙ６はナフタレン環あるいは芳香環を有する一価の有機基、又は炭素数１〜１２のアルキル基、Ｙ７は炭素数１〜１２のアルキル基である。
【０１０７】
より具体的には、本発明の接着剤組成物に含まれる酸及び／又は塩基を、エネルギーの付与によって発生させる化合物は、下記化学式（５−１）、（５−２）、（５−３）、（５−４）、及び（５−５）にて示される化合物であることとしてもよい。
【０１０８】
【化１６】
2015074779.tif 000017
【０１０９】
ただし、化学式（５−１）中のＺ１、Ｚ２、Ｚ３は、それぞれ独立して水素原子、直鎖、分岐鎖もしくは環状の炭素数１〜１２のアルキル基またはアリール基であり、Ｒｆは炭素数１〜１０のパーフルオロアルキル基であり、ｎは０から６の整数である。
【０１１０】
また、化学式（５−２）、（５−３）中のＲｆは炭素数１〜１０のパーフルオロアルキル基であり、ｎは０から６の整数である。
【０１１１】
また、酸及び／又は塩基を、熱又は光の照射によって発生させる化合物は、例えば、光酸発生剤であることとしてもよい。ここで光酸発生剤とは、外部からのエネルギー、例えば所定の波長の光が与えられることによって酸触媒を発生させる化合物である。
【０１１２】
また、光酸発生剤とは、具体的には、スルホニウム塩系の光酸発生剤であり下記化学式（６）、（７）にて示される化合物であることとしてもよい。
【０１１３】
【化１７】
2015074779.tif 000018
【０１１４】
ただし、上記化学式（６）、（７）中のＲ１〜Ｒ4は互いに独立して、アルキル基、ヒドロキシル基、アルコキシ基、アリール基、アリールオキシ基、ヒドロキシ（ポリ）アルキレンオキシ基、シアノ基、ニトロ基又はハロゲン原子である。
【０１１５】
また、上記化学式（６）、（７）中のＸ−は、一価の多原子アニオンである。より具体的には、Ｘ−は、ＳｂＦ６−、ＰＦ６−、ＢＦ４−、（ＣＦ３ＣＦ２）３ＰＦ３−、（Ｃ６Ｆ５）４Ｂ−、（（ＣＦ３）２Ｃ６Ｈ３）４Ｂ−、（Ｃ６Ｆ５）４Ｇａ−、（（ＣＦ３）２Ｃ６Ｈ３）４Ｇａ−、トリフルオロメタンスルホン酸アニオン、ノナフルオロブタンスルホン酸アニオン、メタンスルホン酸アニオン、ブタンスルホン酸アニオン、カンファースルホン酸アニオン、ベンゼンスルホン酸アニオン、ｐ−トルエンスルホン酸アニオン、（ＣＦ３ＳＯ２）３Ｃ−、及び（ＣＦ３ＳＯ２）２Ｎ−で示されるアニオンからなる群より選択されるものであることとしてもよい。
【０１１６】
また、光酸発生剤とは、具体的には、ヨードニウム塩系の光酸発生剤であり下記化学式（８）にて示される化合物であることとしてもよい。
【０１１７】
【化１８】
2015074779.tif 000019
【０１１８】
ただし、上記化学式（８）中のＲ１、Ｒ２は互いに独立して、アルキル基、ヒドロキシル基、アルコキシ基、アリール基、アリールオキシ基、ヒドロキシ（ポリ）アルキレンオキシ基、シアノ基、ニトロ基又はハロゲン原子である。
【０１１９】
また、上記化学式（８）中のＸ−は、一価の多原子アニオンである。より具体的には、Ｘ−は、ＳｂＦ６−、ＰＦ６−、ＢＦ４−、（ＣＦ３ＣＦ２）３ＰＦ３−、（Ｃ６Ｆ５）４Ｂ−、（（ＣＦ３）２Ｃ６Ｈ３）４Ｂ−、（Ｃ６Ｆ５）４Ｇａ−、（（ＣＦ３）２Ｃ６Ｈ３）４Ｇａ−、トリフルオロメタンスルホン酸アニオン、ノナフルオロブタンスルホン酸アニオン、メタンスルホン酸アニオン、ブタンスルホン酸アニオン、カンファースルホン酸アニオン、ベンゼンスルホン酸アニオン、ｐ−トルエンスルホン酸アニオン、（ＣＦ３ＳＯ２）３Ｃ−、及び（ＣＦ３ＳＯ２）２Ｎ−で示されるアニオンからなる群より選択されるものであることとしてもよい。
【０１２０】
また、光酸発生剤とは、具体的には、非イオン性光酸発生剤であることとしてもよい。より具体的には、下記化学式（９）にて示されるジアゾジスルホン系化合物であることとしてもよい。
【０１２１】
【化１９】
2015074779.tif 000020
【０１２２】
ただし、上記化学式（９）中のＲ１、Ｒ２は互いに独立して、ベンゼン環又はアルキル基であり、該ベンゼン環は、必要に応じてアルキル基、ヒドロキシル基、アルコキシ基、アリール基、アリールオキシ基、ヒドロキシ（ポリ）アルキレンオキシ基、シアノ基、ニトロ基又はハロゲン原子により修飾されていることとしてもよい。
【０１２３】
接着剤組成物に含まれる酸及び／又は塩基を、熱又は光の照射によって発生させる化合物である熱酸発生剤は、該熱酸発生剤に含まれるアニオン種の種類によって、熱又は光の照射によって発生させる酸の強度をコントロールすることができる。すなわち、アニオン種の種類によって、本発明の効果を更に高めることが可能となる。
【０１２４】
例えば、本発明の接着剤組成物に含まれる酸及び／又は塩基を、エネルギーの付与によって発生させる化合物は、６フッ化アンチモン酸、６フッ化リン酸、トリフルオロメタンスルホン酸、及びパーフルオロブタンスルホン酸から選択されるアニオン種を含むこととしてもよい。
【０１２５】
これらのアニオン種を該化合物が含むことによって、熱又は光の照射によって該化合物は、本発明に係る接着剤組成物のアクリル系ポリマーに含まれる、ジオキソラン環構造又はジチオラン環構造の加水分解を有利に進めることができ、該加水分解後、ジオキソラン環構造またはジチオラン環構造が開環して生じた水酸基同士（またはチオール基同士）が脱水縮合（または脱硫縮合）した結果、該接着シートの物性（粘弾性）が変化し、その結果、熱硬化性が良好であり、リワーク性に優れた接着シートを形成する接着剤組成物を提供するという効果を更に高めることとなる。
【０１２６】
また、接着剤組成物に含まれる酸及び／又は塩基を、熱又は光の照射によって発生させる化合物である熱酸発生剤は、該熱酸発生剤に含まれるカチオン種の種類によって、どの様な光の照射によって発生させるか、あるいは何度の熱を照射することによって、酸及び／又は塩基を発生させるかをコントロールすることができる。
【０１２７】
これは、例えば接着シートと貼合される被着体が、過度な熱（例えば１５０℃程度の熱）等に晒されることが許容されない場合には、熱酸発生剤は、該熱酸発生剤に含まれるカチオン種を好ましい種類のものを選択されることによって、低温度（例えば１３０℃程度の熱）で酸及び／又は塩基を発生させることが可能なことを意味している。
【０１２８】
例えば、カチオン種は、スルホニウムカチオンまたはアンモニウムカチオンであることとしてもよい。
【０１２９】
また、本発明の接着剤組成物において、酸及び／又は塩基を、熱の照射によって発生させる化合物が含まれる場合においては、該化合物は、本発明の接着剤組成物に含まれるアクリル系ポリマーのＴｇ以上の温度の照射によって、酸及び／又は塩基を発生させることとしてもよい。
【０１３０】
化合物が、本発明の接着剤組成物に含まれるアクリル系ポリマーのＴｇ以上の温度の照射によって、酸及び／又は塩基を発生させる場合、発生した酸及び／又は塩基は、ガラス転移温度以上に熱せられたアクリル系ポリマーの系内において均一存在することとなり、アクリル系ポリマー分子間、もしくは分子内での縮合反応をスムーズに進行させることができるからである。このように、アクリル系ポリマー分子間、もしくは分子内での縮合反応をスムーズに進行させることによって、本発明の効果が更に高まることとなる。
【０１３１】
次に、接着剤組成物に含有することとしてよい、他の成分について説明をおこなう。接着剤を形成する接着剤組成物は、本発明の目的が損なわれない範囲で、例えば、可塑剤、紫外線吸収剤、酸化防止剤、帯電防止剤、防錆剤、金属腐食防止剤、染料、顔料、有機粒子、無機粒子、シランカップリング剤等を含有することとしてもよい。
【０１３２】
また、本発明に係る接着剤組成物に架橋剤が含まれることは好ましい。以下に接着剤組成物に架橋剤が含有されることが好ましい理由、及び該架橋剤について説明する。
【０１３３】
先に説明したように、リワーク性を向上させるためには、接着シートを形成する接着剤組成物中に含まれるアクリル系ポリマーの分子間もしくは分子内で構造の変化を生じさせることによって、該接着シートの粘弾性を所定の特性に変化させることが重要であると考えられる。すなわち、剥離前の接着シートと、所定の熱や光を照射した後の接着シートと、を比較した場合、両者間の損失貯蔵弾性率（Ｇ´）の低下率、かつそれに起因した損失正接（ｔａｎδ）の低下率が大きくすることが、本発明の課題を解決するためには効果的であると考えられる。
【０１３４】
したがって、剥離前の接着シートの貯蔵せん断弾性率（Ｇ´）、損失正接（ｔａｎδ）を架橋剤の添加によって調整することは、所定の熱や光を照射した後の接着シートの貯蔵せん断弾性率（Ｇ´）、損失正接（ｔａｎδ）との差異を制御することが行いやすくなり、結果、所望するリワーク性を得ることができるため好ましい。
【０１３５】
以上のように、本発明に係る接着剤組成物は、接着剤組成物に含まれるアクリル系ポリマーを架橋する架橋剤を含むことは好ましく、また、該架橋剤は、エポキシ化合物、イソシアネート化合物等、適宜選択されることとしてもよい。
【０１３６】
また、架橋剤としてイソシアネート化合物が選択された場合、アクリル系ポリマーが該架橋剤によって架橋したものは、経時変化に伴って黄変する傾向がある。したがって、該架橋剤は分子中に２以上のエポキシ基を有するエポキシ化合物であることとしてもよい。なお、架橋剤としてエポキシ化合物が選択された場合、アクリル系ポリマーはカルボキシル基を有する繰り返し単位を、アクリル系ポリマーの構造中に含むことが、架橋構造を形成する上で好ましい。
【０１３７】
接着剤組成物が、該接着剤組成物に含まれるアクリル系ポリマーを架橋する架橋剤であるエポキシ化合物を含む場合、該エポキシ化合物は、例えば、ビスフェノールＡエピクロルヒドリン型のエポキシ系樹脂、エチレンジグリシジルエーテル、ポリエチレングリコールジグリシジルエーテル、グリセリンジグリシジルエーテル、グリセリントリグリシジルエーテル、１,６−ヘキサンジオールジグリシジルエーテル、トリメチロールプロパントリグリシジルエーテル、ジグリシジルアニリン、ジアミングリシジルアミン、Ｎ,Ｎ,Ｎ',Ｎ'−テトラグリシジル−ｍ−キシリレンジアミン、１,３−ビス（Ｎ,Ｎ'−ジアミングリシジルアミノメチル）シクロヘキサン、Ｎ，Ｎ，Ｎ'，Ｎ'−テトラグリジルアミノフェニルメタン、ｍ−Ｎ，Ｎ−ジグリシジルアミノフェニルグリシジルエーテル、Ｎ，Ｎ−ジグリシジルトルイジン、Ｎ，Ｎ−ジグリシジルアニリン及びペンタエリスリトールポリグリシジルエーテルからなる化合物群から選択される、少なくとも一種の化合物であることとしてもよい。
【０１３８】
また、接着剤組成物に含まれるアクリル系ポリマーを架橋するエポキシ化合物は、分子中に２以上のエポキシ基を有するエポキシ化合物であることとしてもよい。例えば、接着剤組成物に含まれるアクリル系ポリマーを架橋するエポキシ化合物は、Ｎ,Ｎ,Ｎ',Ｎ'−テトラグリシジル−ｍ−キシリレンジアミン及び１,３−ビス（Ｎ,Ｎ'−ジアミングリシジルアミノメチル）シクロヘキサンからなる化合物群から選択される、少なくとも一種の化合物であることとしてもよい。
【０１３９】
また、本発明において用いられる架橋剤は、アクリル系ポリマー１００重量部に対して、０．００１〜５重量部、さらには、０．０１〜１重量部の範囲で用いることとしてもよい。
【０１４０】
ここで、接着剤組成物によって形成される接着シートの貯蔵せん断弾性率Ｇ´、損失せん断弾性率Ｇ´´及び損失正接ｔａｎδについて説明を行う。本発明における接着剤の貯蔵せん断弾性率Ｇ´、損失せん断弾性率Ｇ´´は、粘弾性測定装置（フィジカ社製）を用い、既知の方法によって測定される。以下に、図１を参照して貯蔵せん断弾性率Ｇ´、損失せん断弾性率Ｇ´´の測定方法について説明する。
【０１４１】
図１は、貯蔵せん断弾性率Ｇ´、損失せん断弾性率Ｇ´´の測定を行う粘弾性測定装置１００について説明する模式図である。図１に示されるように粘弾性測定装置１００は、回転軸１０１と、回転軸１０１と固定して接続される円柱１０２と、円柱１０２と対向して備えられる土台１０３と、が備えられている。また、下円板土台の、円柱１０２と対向する側の面には試験体となる接着シート１２０が備えられている。そして、接着シート１２０を円柱１０２と土台１０３との間に挟んで備えられる。測定は、円柱１０２により試験片にねじり歪みを与えて行った。
【０１４２】
上記方法によって測定された貯蔵せん断弾性率Ｇ´、損失せん断弾性率Ｇ´´の値に基づいて、損失正接ｔａｎδが算出される。具体的には、下記式（１）に基づいて損失正接ｔａｎδが算出される。
損失正接ｔａｎδ＝損失せん断弾性率Ｇ´´／貯蔵せん断弾性率Ｇ´  ・・・式（１）
【０１４３】
損失正接ｔａｎδの数値が大きい接着シートは、柔軟性に優れ、被着体同士の貼合性に優れるものである。すなわち、損失正接ｔａｎδの数値が大きい接着シートは、リワーク性が乏しいものといえる。
【０１４４】
図２は、従来の接着シートの、温度に対する貯蔵せん断弾性率Ｇ´、損失せん断弾性率Ｇ´´及び損失正接ｔａｎδを示す図である。なお、図２における温度に対する貯蔵せん断弾性率Ｇ´、損失せん断弾性率Ｇ´´及び損失正接ｔａｎδは、図１にて示される粘弾性測定装置を用いて、接着剤組成物によって形成された接着シートを４℃／ｍｉｎで昇温しながら、各温度における測定値を連続的にプロットしたものである。
【０１４５】
図２にて示されるように、従来の接着シートは、外部から熱を加えても損失正接ｔａｎδの低下がみられない。なお、図２の、損失正接ｔａｎδ等の測定値は、後に説明を行う比較例４の接着シートを用いて測定されたものである。
【０１４６】
これに対し、本発明に係る接着剤組成物によって形成された接着シートが、酸及び／又は塩基を、熱の照射によって発生させる化合物と、構造中にジオキソラン環構造およびジチオラン環構造から選択される化学構造を少なくとも一つ含む（メタ）アクリル酸エステル誘導体を、原料として含むアクリル系ポリマーと、を含む場合の、損失正接ｔａｎδを測定した結果の一例を図３に示す。
【０１４７】
図３は、本発明の接着シートの、温度に対する貯蔵せん断弾性率Ｇ´、損失せん断弾性率Ｇ´´及び損失正接ｔａｎδを示す図である。なお、図３における温度に対する貯蔵せん断弾性率Ｇ´、損失せん断弾性率Ｇ´´及び損失正接ｔａｎδは、図１にて示される粘弾性測定装置を用いて、接着剤組成物によって形成された接着シートを４℃／ｍｉｎで昇温しながら、各温度における測定値を連続的にプロットしたものである。
【０１４８】
図３にて示されるように、本発明の接着シートは、外部から熱を加え、略１００℃付近にて損失せん断弾性率Ｇ´´の急激な低下が起こり、結果として損失正接ｔａｎδの急激な低下がみられている。すなわち、本発明の接着シートは、１００℃の熱に晒されることによって、剛体同士の剥離に適した接着シートに変化し、結果、リワーク性が向上したものである。１００℃の熱に晒されることによる粘着シートのリワーク性の向上は、ジオキソラン環構造またはジチオラン環構造が開環し、該開環によって生じた水酸基同士が脱水縮合した結果、接着シートの粘弾性が変化したものと推測される。なお、図３の、損失正接ｔａｎδ等の測定値は、後に説明を行う実施例２の接着シートを用いて測定されたものである。
【０１４９】
このように、本発明の接着シートは、略１００℃付近にて損失せん断弾性率Ｇ´´の急激な低下が始まり、所定の時間（例えば一時間）１００℃の温度で晒すことによって容易にリワーク可能なものとなる。
【０１５０】
また、本発明において、リワーク性の評価は、接着剤組成物によって形成された接着シートを４℃／ｍｉｎで昇温し、１００℃における貯蔵せん断弾性率Ｇ´値、および、１４０℃における貯蔵せん断弾性率Ｇ´値をそれぞれ測定し、（１４０℃における貯蔵せん断弾性率Ｇ´値）／（１００℃における貯蔵せん断弾性率Ｇ´値）によって算出される熱硬化性のパラメータ値を用いて評価することも可能である。具体的には、本発明においては、熱硬化性のパラメータ値が５．０以上のものは、接着シート系内において、アクリル系ポリマーの構造中に含まれるジオキソラン環構造およびジチオラン環構造から選択される化学構造の加水分解が進行し、ジオキソラン環構造またはジチオラン環構造が開環して生じた水酸基同士（またはチオール基同士）が脱水縮合（または脱硫縮合）した結果、該接着シートの物性（粘弾性）が変化し、その結果、熱硬化性が良好であり、すなわちリワーク性が良好なものとして評価することが可能である。
【０１５１】
また、本発明の接着剤組成物によって形成される接着シートの厚さに特に規定はないが、例えば、１５μｍ以上３００μｍ以下の厚さを有するものであることとしてもよい。
【０１５２】
また、接着シートは、単層接着シートであることとしてもよいし、該接着剤組成物の層を重ねた多層接着シートでもよいし、該接着剤組成物と異なる接着剤組成物との多層接着シートであってもよい。また、接着シートは、厚さ１０〜５００μｍの透明樹脂フィルムの少なくとも１つの表面に、前記の接着剤組成物からなる接着剤層を形成したものであることとしてもよい。すなわち、この場合、接着シートを部材に積層した積層体を得ることができる。
【０１５３】
上記の透明樹脂フィルムは、例えば、トリアセチルセルロース、ポリエチレン、ポリプロピレン、ポリアセチレン、ポリエチレンテレフタレート、ポリエチレンナフトレート、ポリイミド、ポリアラミド、ポリスチレン、ポリカーボネート、ポリメチルメタクリレート、ポリエーテルエーテルケトン、ポリスルフォン、ポリエーテルスルフォン、ポリエーテルイミド、ポリエーテルアミド、ポリフェニルスルファイド、ポリビニルアルコール及びポリビニルアセタールからなる化合物群から選択される少なくとも一種の化合物から形成されることとしてもよい。
【０１５４】
さらに、透明樹脂フィルムの少なくとも１つの表面に透明金属薄膜を形成した金属薄膜積層型透明樹脂フィルムであることとしてもよい。透明金属薄膜を有する金属薄膜積層型透明樹脂フィルムは、例えば、ＩＴＯ蒸着トリアセチルセルロース、銅蒸着トリアセチルセルロース、酸化スズ（ＳｎＯ２）蒸着トリアセチルセルロース、ＩＴＯ蒸着ポリエチレンテレフタレート、銅蒸着ポリエチレンテレフタレート、酸化スズ（ＳｎＯ２ ）蒸着ポリエチレンテレフタレート、ＩＴＯ蒸着ポリカーボネート、銅蒸着ポリカーボネート及び酸化スズ（ＳｎＯ２ ）蒸着ポリカーボネートからなる群から選択される材料から形成されることとしてもよい。
【０１５５】
接着剤を含む接着剤シートをシート状に成形する方法としては、例えば、剥離紙等に接着剤組成物を塗布・流延した後に、加熱により溶剤や水などの溶媒あるいは分散媒を除去して接着剤を形成し、その後剥離紙等をはがして接着シートを成形することとしてもよい。
【０１５６】
また、本発明に係る接着剤組成物には、酸及び／又は塩基を、熱の付与によって発生させるが、外部からの光の付与に対しては比較的安定である化合物を選択してもよい。したがって、本発明に係る接着剤組成物は、酸及び／又は塩基を、熱の付与によって発生させる化合物を含み、光学部材の接着に用いられる光学用接着剤組成物であることとしてもよい。
【０１５７】
上記の説明によって得られた接着シートは、各種電子機器に適用することができるが、本発明の接着シートがカバーガラスもしくはカバープラスチックとタッチパネルとの貼合やタッチパネルと液晶表示装置との貼合のような剛直なもの同士の貼合に適用されることが、最も効果が得られる態様の一つである。
【０１５８】
図４Ａは、本発明の接着シートを備えるタッチパネルの一例を示す図である。また、図４Ｂは、本発明の接着シートを備えるタッチパネルの他の一例を示す図である。
【０１５９】
図４Ａに示されるタッチパネルは、例えば液晶ディスプレイで構成される画像表示装置１４と、表面にセンサー電極１２ａを備えるカバーガラス１２と、画像表示装置１４及びカバーガラス１２を貼合する接着シート１０と、を含むものである。
【０１６０】
また、図４Ｂに示されるタッチパネルは、例えば液晶ディスプレイで構成される画像表示装置１４と、表面にセンサー電極１６ａを備える、ガラス、フィルム等の基材１６と、表面に印刷層１８ａを備えるカバーガラス１８と、画像表示装置１４及び基材１６を貼合する接着シート１０ａと、カバーガラス１８及び基材１６を貼合する接着シート１０ｂと、を含むものである。
【実施例】
【０１６１】
以下に、本発明を実施例及び比較例を用いて更に具体的に説明を行う。なお、本発明は下記実施例の説明によって限定されるものではない。
【０１６２】
図５Ａ、５Ｂ、５Ｃは、実施例１〜１８の接着シートと比較例１〜６の接着シートそれぞれの評価結果を示す図である。下記に各実施例、比較例に対応する接着シートの、作成方法及び評価方法について説明を行う。
【０１６３】
［各実施例、比較例に対応する接着シートの、作成方法］
各実施例及び比較例に対応する接着シートは、図５Ａ、５Ｂ及び５Ｃにそれぞれの実施例及び比較例に対応して記載される所定量のモノマー成分、及び実施例１６、１７においては更に多官能モノマーを用いて重合される、アクリル系ポリマーを用いて作成される。
【０１６４】
具体的には、実施例１におけるアクリル系ポリマーは、撹拌機、還流冷却器、温度計及び窒素導入管を備えた反応装置に、２−ヒドロキシエチルアクリレート（２-ＨＥＡ）１重量部、ブチルアクリレート（ＢＡ）９４重量部、構造中にジオキソラン環構造およびジチオラン環構造から選択される化学構造を少なくとも一つ含む（メタ）アクリル酸エステル誘導体である（２−メチル−２エチル−１，３−ジオキソラン−４−イル）メチルアクリレート（ＭＥＤＯＬ−１０）５重量部及び、酢酸エチル（ＥｔＡｃ）１００重量部、メチルエチルケトン（ＭＥＫ）２０重量部を仕込み、窒素ガスを導入しながら７０℃に昇温し、次いで、アゾビスイソブチロニトリル（ＡＩＢＮ）０．２重量部を加え、窒素雰囲気下、７０℃で５時間重合反応を行なった後、酢酸エチル（ＥｔＡｃ）にて希釈して得たものである。
【０１６５】
また、実施例１以外の各実施例及び比較例についても、上記実施例１におけるアクリル系ポリマーと同様の反応装置に、図中に記載される所定量のモノマー成分及び多官能モノマーと、反応溶媒である酢酸エチル（ＥｔＡｃ）１００重量部、メチルエチルケトン（ＭＥＫ）２０重量部と、を仕込み、窒素ガスを導入しながら７０℃に昇温し、次いで、アゾビスイソブチロニトリル（ＡＩＢＮ）０．２重量部を加え、窒素雰囲気下、７０℃で５時間重合反応を行なった後、酢酸エチル（ＥｔＡｃ）にて希釈して、各実施例及び比較例に対応するアクリル系ポリマーを得たものである。
【０１６６】
また、上記方法によって重合され、各実施例及び比較例に対応する接着シートの作成に用いられるアクリル系ポリマーの重量平均分子量、Ｔｇを、図５Ａ、５Ｂ及び５Ｃ中にそれぞれ示す。例えば、実施例１に対応する接着シートの作成に用いられるアクリル系ポリマーの重量平均分子量は６０万であり、Ｔｇは−４７．９℃である。
【０１６７】
そして、上記方法によって得られえる各実施例及び比較例に対応するアクリル系ポリマーを用いて、接着シートをそれぞれ作成する。具体的には各実施例及び比較例に対応する接着シートは、図５Ａ、５Ｂ及び５Ｃにそれぞれの実施例及び比較例に対応して記載される所定量の熱酸発生剤及び／又は光重合開始剤及び／又は架橋剤と、上記方法によって得られえる各実施例及び比較例に対応するアクリル系ポリマーと、を混合したものを用いて作成し得る。
【０１６８】
例えば、実施例１の接着シートは、上記方法によって得られたアクリル系ポリマーの固形分１００重量部に対して、酸及び／又は塩基を、熱又は光の照射によって発生させる化合物として図中にて熱酸発生剤として示される、上記（３−２）の化合物（Ｋｉｎｇ  Ｉｎｄｕｓｔｒｉｅｓ社製  ＴＡＧ−２７００）１重量部、架橋剤（綜研化学社製Ｌ−４５）０．４重量部を添加して接着剤組成物を調製し、剥離処理された３８μｍポリエチレンテレフタレート（ＰＥＴ）フィルム上に、乾燥後の厚さが１５０μｍになるように塗工し、乾燥機で８０℃、２分乾燥し、次いで、接着剤層側に剥離処理された３８μｍＰＥＴフィルムを貼り合わせ、２３℃で７日間熟成して作成される。
【０１６９】
また、実施例２〜１５、実施例１８、及び比較例１〜５の接着シートのそれぞれについても、各実施例及び比較例に対応するアクリル系ポリマー１００重量部に対して、酸及び／又は塩基を、熱又は光の照射によって発生させる熱酸発生剤の所定量と、架橋剤（綜研化学社製Ｌ−４５）０．４重量部と、を添加して接着剤組成物を調製し、剥離処理された３８μｍポリエチレンテレフタレート（ＰＥＴ）フィルム上に、乾燥後の厚さが１５０μｍになるように塗工し、乾燥機で８０℃、２分乾燥し、次いで、接着剤層側に剥離処理された３８μｍＰＥＴフィルムを貼り合わせ、２３℃で７日間熟成して作成される。
【０１７０】
また、実施例１６の接着シートは、上記方法によって得られたアクリル系ポリマーの固形分１００重量部に対して、酸及び／又は塩基を、熱又は光の照射によって発生させる化合物として上記（２−３）にて示される化合物（サンアプロ社製  ＴＡ−３）０．０１重量部、光重合開始剤ｅｓａｃｕｒｅ  ｏｎｅ（Ｌａｍｂｅｒｔｉｅ社製光ラジカル重合開始剤）０．２重量部を添加して接着剤組成物を調製し、剥離処理された３８μｍポリエチレンテレフタレート（ＰＥＴ）フィルム上に、乾燥後の厚さが１５０μｍになるように塗工し、ＵＶ光（波長３６５ｎｍ）を照射し、次いで、接着剤層側に剥離処理された３８μｍＰＥＴフィルムを貼り合わせ、２３℃で７日間熟成して作成される。
【０１７１】
また、実施例１７の接着シートについても、上記実施例１６と同様の方法にて作成される。
【０１７２】
また、比較例６の接着シートは、上記方法によって得られたアクリル系ポリマーの固形分１００重量部に対して、架橋剤（綜研化学社製Ｌ−４５）０．４重量部を添加して接着剤組成物を調製し、剥離処理された３８μｍポリエチレンテレフタレート（ＰＥＴ）フィルム上に、乾燥後の厚さが１５０μｍになるように塗工し、乾燥機で８０℃、２分乾燥した。接着剤層側に剥離処理された３８μｍＰＥＴフィルムを貼り合わせ、２３℃で７日間熟成して作成される。
【０１７３】
また、図５Ａ、５Ｂ、図５Ｃ中における略語の意味は以下の通りである。
ＢＡ：ブチルアクリレート
２ＥＨＡ：２−ヒドロキシエチルアクリレート
ＭＥＤＯＬ−１０：構造中にジオキソラン環構造およびジチオラン環構造から選択される化学構造を少なくとも一つ含む（メタ）アクリル酸エステル誘導体である（２−メチル−２エチル−１，３−ジオキソラン−４−イル）メチルアクリレート
ＣＨＤＯＬ−１０：構造中にジオキソラン環構造およびジチオラン環構造から選択される化学構造を少なくとも一つ含む（メタ）アクリル酸エステル誘導体であるシクロヘキサンスピロ−２−（１，３−ジオキソラン−４−イル）メチルアクリレート
２−ＨＥＡ：２−ヒドロキシエチルアクリレート
ＡＡ：アクリル酸
ＴＭＰＴＡ：トリメチロールプロパントリアクリレート
ＳＩ−６０：酸及び／又は塩基を、熱又は光の照射によって発生させる化合物であり上記（２−４）にて示される化合物（三新化学工業社製  ＳＩ−６０）
ＳＩ−１００：酸及び／又は塩基を、熱又は光の照射によって発生させる化合物であり上記（２−５）にて示される化合物（三新化学工業社製  ＳＩ−１００）
ＳＩ−１１０：酸及び／又は塩基を、熱又は光の照射によって発生させる化合物であり６フッ化リン酸をアニオン種としてもつスルホニウム塩（三新化学工業社製  ＳＩ−１１０）
ＴＡＧ−２７００：酸及び／又は塩基を、熱又は光の照射によって発生させる化合物であり上記（３−２）にて示される化合物（Ｋｉｎｇ  Ｉｎｄｕｓｔｒｉｅｓ社製  ＴＡＧ−２７００）
ＣＸＣ−１６１４：酸及び／又は塩基を、熱又は光の照射によって発生させる化合物であり上記（３−１）にて示される化合物（Ｋｉｎｇ  Ｉｎｄｕｓｔｒｉｅｓ社製  ＣＸＣ−１６１４）
ＣＸＣ−１６１５：酸及び／又は塩基を、熱又は光の照射によって発生させる化合物でありトリフルオロメタンスルホン酸をアニオン種としてもつアミン塩（Ｋｉｎｇ  Ｉｎｄｕｓｔｒｉｅｓ社製  ＣＸＣ−１６１５）
ＴＡ−３：酸及び／又は塩基を、熱又は光の照射によって発生させる化合物であり上記（２−３）にて示される化合物（サンアプロ社製  ＴＡ−３）
ｅｓａｃｕｒｅ  ｏｎｅ：光重合開始剤ｅｓａｃｕｒｅ  ｏｎｅ（Ｌａｍｂｅｒｔｉｅ社製光ラジカル重合開始剤）
Ｌ−４５：架橋剤（綜研化学社製Ｌ−４５）
【０１７４】
［重量平均分子量Ｍｗ、ガラス転移温度Ｔｇの測定方法］
各実施例、比較例によって調製されたアクリル系ポリマーの重量平均分子量、ガラス転移温度は、それぞれ前述の方法によって測定されて得た値である。
【０１７５】
［熱硬化性についての評価方法］
得られた接着シートを１００℃環境下に一時間静置して、その後の貯蔵せん断弾性率Ｇ´の上昇かあったか否かを測定して確認した。上昇が確認できたものを○、上昇が確認できなかったものを×、で評価した。
【０１７６】
［経時安定性の評価方法］
得られた接着シートを温度６０℃／湿度９０％の環境下に５００時間静置して、その後の貯蔵せん断弾性率Ｇ´の上昇かあったか否かを測定して確認した。上昇が確認できなかったものを○、上昇が確認できたものを×、で評価した。
【０１７７】
［リワーク性の評価方法］
得られた接着シートを用いて二枚のガラス同士を貼合し、貼合直後に接着シートにカッターナイフの刃を差し込んでもガラスを剥がすことができないことを確認した。
【０１７８】
その後、ガラス／接着シート／ガラスの構成体を、１００℃環境下に所定時間静置し、その後、接着シートにカッターナイフの刃を差し込んでガラスを破損せずに剥離可能かを確認した。１００℃環境下に１時間静置以後、剥離が可能であったものを○、１００℃環境下に２時間静置以後、剥離が可能であったものを△、１００℃環境下に２時間静置以後であっても、剥離が不可能であったものを×、で評価した。
【０１７９】
本発明に係る接着剤組成物によって形成された接着シートのいずれにおいても、熱硬化性、経時安定性、リワーク性の評価において優れた結果が得られた。
【符号の説明】
【０１８０】
１０  接着シート、１２  カバーガラス、１２ａ  センサー電極、１４  画像表示装置、１６  基材、１６ａ  センサー電極、１８  カバーガラス、１８ａ  印刷層、ｄ１，ｄ２  段差、１００  粘弾性測定装置、１０１  回転軸、１０２  円柱、１０３  土台、１２０  接着シート（試験体）。
【図１】
2015074779.tif 000030
【図２】
2015074779.tif 000031
【図３】
2015074779.tif 000032
【図４Ａ】
2015074779.tif 000033
【図４Ｂ】
2015074779.tif 000034
【図５Ａ】
2015074779.tif 000035
【図５Ｂ】
2015074779.tif 000036
【図５Ｃ】
2015074779.tif 000037